(57)【要約】      （修正有）【課題】天然パルプを主成分とする剥離紙用原紙に関し、耐溶剤性に優れ、加工および使用時において、うねりのない剥離紙用原紙を安定的に提供する。【解決手段】カナデイアンスタンダードフリーネスが、２５０〜４００ｃｃ（ＣＳＦ）に叩解処理されたパルプ繊維を使って抄紙され、オンマシン塗工で、特定の重合度のポリビニルアルコール、更に望ましくは、エチレン変性ポリビニルアルコール塗布した後に、乾燥・平滑化処理が施されて製造された原紙で、その原紙の王研式透気度が、３０００秒以上に調整すること、そして、抄紙工程のウエットプレス工程から塗工工程の間のいずれかで、ロールとロールの間で原紙が加圧処理すること、更に望ましくは、抄紙工程のウエットプレス工程において、シュープレスを使って湿紙がプレス処理することにより、剥離剤に対するバリアー性が良好で、形態安定性に優れた剥離紙用原紙を安定的に提供できる。【選択図】なし【特許請求の範囲】
【請求項１】
パルプ成分として、カナデイアンスタンダードフリーネスが、フリーネス２５０〜４００ｃｃ（ＣＳＦ）に叩解処理されたパルプ繊維を使って抄紙され、オンマシン塗工で、重合度１０００〜２５００のポリビニルアルコールを塗布した後に、乾燥・平滑化処理が施されて製造された原紙で、その原紙の王研式透気度が、３０００秒以上であることを特徴とする剥離紙用原紙。
【請求項２】
ポリビニルアルコールが、エチレン変性ポリビニルアルコールであることを特徴とする請求項１記載の剥離紙用原紙。
【請求項３】
オンマシン塗工で紙表面にポリビニルアルコールを塗布する前に、抄紙工程のウエットプレス工程から塗工工程の間のいずれかで、ロールとロールの間で原紙が加圧処理を受けることを特徴とする請求項１または２記載の剥離紙用原紙。
【請求項４】
抄紙工程のウエットプレス工程において、シュープレスを使って湿紙がプレス処理されることを特徴とする請求項３記載の剥離紙用原紙。
【発明の詳細な説明】
【技術分野】
【０００１】
本発明は、天然パルプを主成分とする剥離紙用原紙に関するものであり、更に詳しくは、耐溶剤性に優れ、加工および使用時において、うねりのない剥離紙用原紙に関するものである。
【背景技術】
【０００２】
紙に、剥離剤を塗工し剥離性を付与したものが剥離紙である。剥離紙は、粘着ラベル・シール、両面粘着テープその他多くの粘着・接着製品の裏打ち材料として使用されている。また、合成皮革の製造やファインセラミックシートの製造工程中のキャリヤーとしても使われている。なお、このキャリアー用の剥離紙は工程紙と呼ばれている。
【０００３】
剥離紙を使用している基材の種類によって分類することができる。その剥離紙の中で、比較的多く使用されているのが、ポリエチレンラミネート紙を基材にしたものとグラシン紙を基材にしたものである。ポリエチレンラミネート紙を基材とした剥離紙の特徴としては、比較的平滑性、防水性が良いことであるが、欠点としては、ポリエチレンを使用している関係上、耐熱性が不足することが挙げられる。グラシン紙を基材とした剥離紙の特徴としては、紙の密度が高く、上質紙・クラフト紙に較べ、緻密な構造になっているので、剥離剤の染み込みも少ないために、紙に剥離剤が直接塗工される。このような構造の結果、耐熱性・光透過性が良い点が特徴である。しかしながら、紙の密度が高いために吸脱湿時の寸法変化が大きくカールしやすいという欠点がある。
【０００４】
さらに、上記の基材構成以外にも、紙の原料パルプの叩解度を高め、密度を高くして、かつスーパーカレンダー処理により表面をより緻密な構造としたスーパーカレンダー・クラフト紙では、剥離剤の染み込みが少ないので、剥離剤が直接塗工される。このタイプの剥離紙の特徴は耐熱性が良いことである。価格も比較的に安い。しかし、寸法安定性は悪い。また、上質紙やクラフト紙などにクレー／バインダーを目止剤として塗工した基材の剥離紙も提案され、使われている（例えば特許文献１）。しかしながら、塗工層を設けたタイプの剥離紙用原紙の製造の際には、塗工機周り、乾燥工程でのバインダーに起因する汚れが発生しやすく、効率的な生産が難しい。
【０００５】
更に、剥離紙としての性能と生産性を改良するために、特定範囲内に叩解処理が施されたパルプ繊維で原紙を抄造し、ポリビニルアルコールをバーコーターで塗布して製造された剥離紙用原紙が提案された（例えば、特許文献２）。しかし、実際に抄紙工程において紙表面にバインダーをバーコーターで塗布した後に、乾燥工程で原紙を乾燥させる際に、バインダーに起因する汚れが発生しやすい。また、ポリビニルアルコールを原紙表面に塗工することで、バリアー性は良好であるが、寸法安定性、特に、加温処理をうけたときの剥離紙全体のうねりについては、満足すべき効果は見出せなかった。
【０００６】
寸法安定性の良化と剥離剤の原紙への剥離剤の染み込みを抑えるべくポリビニルアルコールを塗布した後に、加熱蒸気を原紙表面に付与した後に、１３０℃以上の高温ソフトカレンダー処理を行う製造方法が提案された（例えば、特許文献３）。しかしながら、原紙表面に付着する蒸気のムラ、原紙の地合・密度ムラに起因する剥離紙全体のうねりは、改善されなかった。
【特許文献１】特開２０００−２６５３９９号公報
【特許文献２】特開平９−１３７３９９号公報
【特許文献３】特開平５−１７１６００号公報
【発明の開示】
【発明が解決しようとする課題】
【０００７】
従って、本発明の目的は、天然パルプを主成分とする剥離紙用原紙に関するものであり、更に詳しくは、耐溶剤性に優れ、加工および使用時において、うねりのない剥離紙用原紙を安定的に提供することである。
【課題を解決するための手段】
【０００８】
本発明者らは、上記課題を解決すべく鋭意検討した結果、以下の本発明を見出した。即ち、第１の発明は、パルプ成分として、カナデイアンスタンダードフリーネスが、フリーネス２５０〜４００ｃｃ（ＣＳＦ）に叩解処理されたパルプ繊維を使って抄紙され、オンマシン塗工で、重合度１０００〜２５００のポリビニルアルコールを塗布した後に、乾燥・平滑化処理が施されて製造された原紙で、その原紙の王研式透気度が、３０００秒以上であることを特徴とする剥離紙用原紙の発明である。
【０００９】
第２の発明は、ポリビニルアルコールが、エチレン変性ポリビニルアルコールであることを特徴とする第１の発明における剥離紙用原紙の発明である。
【００１０】
第３の発明は、第１の発明、または、第２の発明においてオンマシン塗工で紙表面にポリビニルアルコールを塗布する前に、抄紙工程のウエットプレス工程から塗工工程の間のいずれかで、ロールとロールの間で原紙が加圧処理を受けることを特徴とする剥離紙用原紙の発明である。
【００１１】
第４の発明は、第３の発明において、原紙製造の抄紙工程のウエットプレス工程において、シュープレスを使って湿紙がプレス処理されることを特徴とする剥離紙用原紙の発明である。
【発明の効果】
【００１２】
第１の発明として、パルプ成分として、カナデイアンスタンダードフリーネスが、フリーネス２５０〜４００ｃｃ（ＣＳＦ）に叩解処理されたパルプ繊維を使って抄紙され、オンマシン塗工で、重合度１０００〜２５００のポリビニルアルコールを塗布した後に、乾燥・平滑化処理が施されて製造された原紙で、その原紙の王研式透気度が、３０００秒以上に調整すること、第２の発明として、原紙表面に塗布するポリビニルアルコールとしてエチレン変性ポリビニルアルコールを使うこと、第３の発明として、第１の発明、および第２の発明において、オンマシン塗工で紙表面にポリビニルアルコールを塗布する前に、抄紙工程のウエットプレス工程から塗工工程の間のいずれかで、ロールとロールの間で原紙が加圧処理すること、更に望ましくは、第４の発明として、第３の発明において、抄紙工程のウエットプレス工程において、シュープレスを使って湿紙がプレス処理することにより、剥離剤の塗布性に優れ、加温処理時におけるうねりのない形態安定性に優れた剥離紙用原紙を安定的に提供することができる。
【発明を実施するための最良の形態】
【００１３】
本発明者は、まず、本発明の原紙の主構成要素であるパルプの叩解度について検討を行った。本発明の原紙の表面に剥離剤、特に、シリコーン系剥離剤を塗布し、剥離紙とする場合には、シリコーン系剥離剤の溶媒としてトルエンが使用される。原紙に対してシリコーン系剥離剤の染み込みが大きすぎると、剥離紙表面の剥離性が損なわれると共に、シリコーン系剥離剤が、原紙中を染み込み、剥離剤が塗布された反対の原紙面へも通り抜けてしまう。その結果、剥離剤塗工工程の乾燥工程を汚してしまい、生産性を著しく損なうことになる。従って、本発明の剥離紙用原紙に求められる特性としては、トルエンの原紙への浸透性を抑えるための充分なバリアー性である。原紙へのトルエンへのバリアー性を抑えるためには、原紙を構成するパルプ繊維の叩解度が重要であり、パルプの叩解が進むにつれて、繊維と繊維の間の結合面積、結合力があがり、原紙の通気性は下がる。しかしながら、一方で、パルプ繊維の叩解を進めるにつれて、原紙の寸法安定性が悪化する。その結果、原紙に剥離剤が塗布された後にも、剥離紙の外観が損なわれ、うねりが発生する。この剥離紙の面方向に発生したうねりは、剥離紙から剥離される材料の剥離性を損なう場合がある。
【００１４】
その結果、本発明の原紙の主構成要素であるパルプについては、カナデイアンスタンダードフリーネスが、フリーネス２５０〜４００ｃｃ（ＣＳＦ）に叩解処理を調整することで、トルエンに対してのバリアー性を維持すると同時に、ボコツキの少ない剥離紙を提供することができる。パルプ繊維の叩解度がフリーネス４００ｃｃよりも大きい場合には、できる原紙の通気性が高い結果、トルエンに対するバリアー性を発揮することができないと同時に、原紙の地合が悪くなり、剥離紙の表面性を悪化させる。パルプ繊維の叩解度がフリネース２５０ｃｃよりも小さい場合には、原紙の寸法安定性が悪化し、剥離紙のボコツキが悪化する。
【００１５】
次に、本発明の原紙の表面に塗布するバリアー剤に関して検討を行った。その結果、重合度１０００〜２５００のポリビニルアルコールを塗布することで、トルエンに対するバリアー性が発揮されることを見出した。更に、ポリビニルアルコールとしては、エチレン変性ポリビニルアルコールがトルエンに対するバリアー性に優れていることを見出した。ポリビニルアルコールの重合度が、１０００よりも小さいポリビニルアルコールについては、ポリビニルアルコールの溶液の一定濃度の粘度は低く、原紙表面への塗布量を上げることは、容易ではあるが、ポリビニルアルコール膜としての造膜性に乏しく、原紙のバリアー性を上げることができない。一方、ポリビニルアルコールの重合度が２５００よりも高くなった場合には、一定濃度での粘度は、非常に高くなる。しかしながら、原紙への塗布時における塗布ムラが発生しやすく、バリアー性の均一性がでない。
【００１６】
上記のポリビニルアルコールを塗布する方法、特に、抄紙機でオンマシン塗工する方法としては、サイズプレス、ゲートロールコーター、フィルムサイズプレスで塗布することができるが、ポリビニルアルコールの塗布方法としては、サイズプレス、フィルムサイズプレスが望ましい。ポリビニルアルコールの塗布量としては、１．０〜３．０ｇ／ｍ2の範囲が望ましい。ポリビニルアルコールを塗布した後には、ドライヤーで乾燥し、金属ロール−金属ロール、金属ロール−樹脂ロールよりなるカレンダーによって平滑化処理する。
【００１７】
次に、パルプ成分として、カナデイアンスタンダードフリーネスが、フリーネス２５０〜４００ｃｃ（ＣＳＦ）に叩解処理されたパルプ繊維を使って抄紙され、オンマシン塗工で、重合度１０００〜２５００のポリビニルアルコールが塗布した後に、乾燥・平滑化処理が施されて製造された原紙の品質管理方法について検討を行った結果、本発明の剥離紙用原紙が、王研式透気度で３０００秒以上であれば、シリコーン剥離剤を剥離紙用原紙の表面に塗布する場合の加工性に優れ、剥離性に優れた剥離紙を提供することができることを見出した。
【００１８】
本発明の剥離紙用原紙の王研式透気度を３０００秒以上に調整する方法としては、剥離紙用原紙の坪量、厚みの調整、ポリビニルアルコールの塗布量を調整する方法を単独、もしくは組み合わせることで達成することができる。
【００１９】
以上、述べたように、パルプ成分として、カナデイアンスタンダードフリーネスが、フリーネス２５０〜４００ｃｃ（ＣＳＦ）に叩解処理されたパルプ繊維を使って抄紙され、オンマシン塗工で、重合度１０００〜２５００のポリビニルアルコールを塗布した後に、乾燥・平滑化処理を施し、原紙の王研式透気度が、３０００秒以上になるように調整することにより、耐溶剤性に優れ、加工および使用時において、うねりのない剥離紙用原紙を安定的に提供することができる。
【００２０】
次に、本発明者は、上記の剥離紙用原紙の剥離剤に対してのバリアー性をより効率的に向上させる方法について検討した。その結果、オンマシン塗工で紙表面にポリビニルアルコールを塗布する前に、抄紙工程のウエットプレス工程から塗工工程の間のいずれかで、ロールとロールの間で原紙が加圧処理することにより、剥離紙用原紙の剥離剤に対してのバリアー性が向上することを見出した。
【００２１】
オンマシン塗工において、ポリビニルアルコールを塗布する際に、塗工機の前の原紙の緻密性は、ポリビニルアルコールを塗布した後の剥離紙用原紙の剥離剤に対してのバリアー性に大きく影響する。塗工機前の原紙の緻密性が高いことで、原紙面に広がる細孔径の平均値、バラツキが小さくなることで、ポリビニルアルコールが効率的に原紙表面、内部に存在する細孔を効率的にふさぐことができるからだと考える。
【００２２】
塗工機の前の原紙の緻密性を上げる手段としては、スムーサーを設置する、又は、塗工機直前に金属ロール−金属ロールよりなるカレンダー、もしくは、金属ロール−樹脂ロールよりなるソフトカレンダーを設置して原紙を加圧処理することで達成することができる。
【００２３】
最後に、本発明者は、原紙製造の抄紙工程のウエットプレス工程において、シュープレスを使って湿紙がプレス処理されることにより、剥離剤に対してのバリアー性が向上し、更に、より「うねり」の少ない剥離紙用原紙を提供することができることを見出した。
【００２４】
従来は、抄紙工程のプレス部分においては、湿紙を毛布を介して、硬度の高いロールとロール間で加圧処理することで、湿紙から水分を絞っていた。このような処理を多段で行うことで、湿紙から水分を除々に絞っていく。このプレス部分での湿紙の絞り方により、繊維と繊維の結合の仕方、原紙の透気性、寸法安定性が影響をうけると考えられている。本発明における剥離紙用原紙に望ましい紙の特性としては、剥離剤に対してのバリアー性を有する為に、紙の透気性を小さくすることと、「うねり」のない、即ち、紙の寸法安定性が良いことが求められる。その為には、抄紙工程のプレス部において、できるだけ湿紙から水分を絞り、ドライヤー部への水分の持込みを抑えることが求められる。そこで、従来のプレス方式に較べて、シュープレスを適用することで、プレス部でのニップインパルスが向上し、より効率的に湿紙から水分を絞ることができ、紙の透気性が小さく、寸法安定性に優れた剥離紙用原紙を提供することができることを見出した。
【００２５】
以上述べたように、オンマシン塗工で紙表面にポリビニルアルコールを塗布する前に、抄紙工程のウエットプレス工程から塗工工程の間のいずれかで、ロールとロールの間で原紙が加圧処理すること、更に望ましくは、原紙製造の抄紙工程のウエットプレス工程において、シュープレスを使って湿紙がプレス処理されることにより、剥離剤に対してのバリアー性が向上し、更に、より「うねり」の少ない剥離紙用原紙を提供することができる。
【００２６】
本発明で用いられる天然パルプを主成分とする原紙としては、塩素、次亜塩素酸塩、二酸化塩素漂白等の通常の漂白処理、並びにアルカリ抽出もしくはアルカリ処理、及び必要に応じて過酸化水素、酸素などによる酸化漂白処理等、及びそれらの組み合わせ処理を施した針葉樹パルプ、広葉樹パルプ、針葉樹広葉樹混合パルプの木材パルプが用いられ、また、クラフトパルプ、サルファイトパルプ、ソーダパルプなどの各種のものを用いることができる。
【００２７】
本発明で用いられる原紙中には、紙料スラリー調製時に各種の添加剤を含有せしめることができる。サイズ剤として、脂肪酸金属塩又は脂肪酸、アルキルケテンダイマー乳化物あるいはエポキシ化高級脂肪酸アミド、アルケニルまたはアルキルコハク酸無水物乳化物、ロジン誘導体等、乾燥紙力増強剤として、アニオン性、カチオン性あるいは両性のポリアクリルアミド、ポリビニルアルコール、カチオン化澱粉、植物性ガラクトマンナン等、湿潤紙力増強剤として、ポリアミンポリアミドエピクロルヒドリン樹脂等、填料として、クレー、カオリン、炭酸カルシウム、二酸化チタン等、定着剤として、塩化アルミニウム、硫酸バンド等の水溶性アルミニウム塩等、ｐＨ調節剤として、苛性ソーダ、炭酸ソーダ、硫酸等を、その他、着色顔料、着色染料、蛍光増白剤などを適宜組み合わせて含有せしめることができる。
【００２８】
また、本発明の原紙表面には、上記で述べた特性を有するポリビニルアルコールに加えて、澱粉系ポリマー、ゼラチン系ポリマー、ポリアクリルアミド系ポリマー、セルロース系ポリマーなど、エマルジョン、ラテックス類として、石油樹脂エマルジョン、エチレンとアクリル酸（又はメタクリル酸）とを少なくとも構成要素とする共重合体のエマルジョンもしくはラテックス、スチレン−ブタジエン系、スチレン−アクリル系、酢酸ビニル−アクリル系、エチレン−酢酸ビニル系、ブタジエン−メチルメタクリレート系共重合体及びそれらのカルボキシ変性共重合体のエマルジョンもしくはラテックス等、帯電防止剤として、塩化ナトリウム、塩化カリウム等のアルカリ金属塩、塩化カルシウム、塩化バリウム等のアルカリ土類金属塩、コロイド状シリカ等のコロイド状金属酸化物、ポリスチレンスルフォン酸塩等の有機帯電防止剤など、ｐＨ調節剤として、塩酸、リン酸、クエン酸、苛性ソーダなどの添加剤を適宜組み合わせて含有せしめることができる。
【００２９】
本発明で用いられる基紙の坪量に関しては、特に制限はないが、その坪量は１１０〜２５０ｇ／ｍ2のものが好ましい。
【実施例】
【００３０】
以下、実施例により本発明を詳しく説明するが、本発明の内容は実施例に限られるものではない。
【００３１】
（実施例１）
広葉樹漂白クラフトパルプをフリーネス（ＣＳＦ）が３５０ｍｌになるように叩解後、以下の処方に従い、各薬品をパルプスラリーに配合し、紙料スラリーを調製した。
（配合）
軽質炭酸カルシウム                        対パルプ０．５  質量％
アニオン化ポリアクリルアミド              対パルプ０．１０質量％
カチオン化澱粉                            対パルプ１．０  質量％
アルキルケテンダイマー乳化物              対パルプ０．１５質量％
ポリアミドエピクロルヒドリン樹脂          対パルプ０．１５質量％
カチオン性ポリアクリルアミド系歩留り剤    対パルプ０．０１質量％
【００３２】
その後、紙料スラリーを３００ｍ／分で走行している長網抄紙機にのせ、適切なタービュレンスを与えつつ紙匹を形成し、ウェットパートで１４．７ｋＮ／ｍ〜９８ｋＮ／ｍの範囲で線圧が調節された３段のウェットプレスを行った後、複数のシリンダードライヤーで乾燥した後に、サイズプレスにおいて、重合度１７００、完全ケン化型ポリビニルアルコール（クラレ製「ＰＶＡ１１７」）を固形付着量１．４ｇ／ｍ2付着させ、基紙水分が、７．０質量％になるように乾燥した。その後、マシンカレンダー処理し、坪量１３０ｇ／ｍ2、密度０．９８ｇ／ｃｍ3の剥離紙用原紙を製造した。得られた剥離紙用原紙の王研式透気度は、３２００秒であった。
【００３３】
（実施例２）
広葉樹漂白クラフトパルプをフリーネス（ＣＳＦ）が４００ｍｌになるように叩解した以外は、実施例１と同様の条件で製造し、実施例２の剥離紙用原紙を製造した。得られた剥離紙用原紙の王研式透気度は、３０００秒であった。
【００３４】
（実施例３）
広葉樹漂白クラフトパルプをフリーネス（ＣＳＦ）が２５０ｍｌになるように叩解した以外は、実施例１と同様の条件で製造し、実施例３の剥離紙用原紙を製造した。得られた剥離紙用原紙の王研式透気度は、３４００秒であった。
【００３５】
（実施例４）
剥離紙用原紙の坪量を１５０ｇ／ｍ2に調整した以外は、実施例１と同様の条件で製造し、実施例４の剥離紙用原紙を製造した。得られた剥離紙用原紙の王研式透気度は、４０００秒であった。
【００３６】
（実施例５）
剥離紙用原紙の坪量を１７０ｇ／ｍ2に調整した以外は、実施例１と同様の条件で製造し、実施例５の剥離紙用原紙を製造した。得られた剥離紙用原紙の王研式透気度は、４４００秒であった。
【００３７】
（実施例６）
サイズプレスでのポリビニルアルコールの付着量を１．８ｇ／ｍ2に調整した以外は、実施例１と同様の条件で製造し、実施例６の剥離紙用原紙を製造した。得られた剥離紙用原紙の王研式透気度は、４２００秒であった。
【００３８】
（実施例７）
サイズプレスでのポリビニルアルコールの付着量を２．１ｇ／ｍ2に調整した以外は、実施例１と同様の条件で製造し、実施例７の剥離紙用原紙を製造した。得られた剥離紙用原紙の王研式透気度は、４５００秒であった。
【００３９】
（実施例８）
重合度２０００、完全ケン化型ポリビニルアルコール（クラレ製「ＰＶＡ１２０」）を固形付着量１．４ｇ／ｍ2付着させるように調整した以外は、実施例１と同様の条件で製造し、実施例８の剥離紙用原紙を製造した。得られた剥離紙用原紙の王研式透気度は、３２５０秒であった。
【００４０】
（実施例９）
重合度２２００、完全ケン化型ポリビニルアルコール（日本合成化学工業製「ゴーセナールＺ４１０」）を固形付着量１．４ｇ／ｍ2付着させるように調整した以外は、実施例１と同様の条件で製造し、実施例９の剥離紙用原紙を製造した。得られた剥離紙用原紙の王研式透気度は、３２５０秒であった。
【００４１】
（実施例１０）
重合度１７００、エチレン変性ポリビニルアルコール（クラレ製「ＲＳ２１１７」）を固形付着量１．４ｇ／ｍ2付着させるように調整した以外は、実施例１と同様の条件で製造し、実施例１０の剥離紙用原紙を製造した。得られた剥離紙用原紙の王研式透気度は、４６００秒であった。
【００４２】
（実施例１１）
重合度１０００、エチレン変性ポリビニルアルコール（クラレ製「ＨＲ３０１０」）を固形付着量１．４ｇ／ｍ2付着させるように調整した以外は、実施例１と同様の条件で製造し、実施例１１の剥離紙用原紙を製造した。得られた剥離紙用原紙の王研式透気度は、４５００秒であった。
【００４３】
（実施例１２）
重合度１７００、エチレン変性ポリビニルアルコール（クラレ製「ＲＳ２１１７」）を固形付着量２．１ｇ／ｍ2付着させるように調整した以外は、実施例１と同様の条件で製造し、実施例１２の剥離紙用原紙を製造した。得られた剥離紙用原紙の王研式透気度は、５５００秒であった。
【００４４】
（実施例１３）
サイズプレス前の乾燥工程において１基のスムーサーで加圧処理した以外は、実施例１と同様の条件で製造し、実施例１３の剥離紙用原紙を製造した。得られた剥離紙用原紙の王研式透気度は、５０００秒であった。
【００４５】
（実施例１４）
サイズプレス前の乾燥工程において２基のスムーサーで加圧処理した以外は、実施例１と同様の条件で製造し、実施例１４の剥離紙用原紙を製造した。得られた剥離紙用原紙の王研式透気度は、５３００秒であった。
【００４６】
（実施例１５）
サイズプレス前の乾燥工程において１基のスムーサーで加圧処理し、重合度１７００、エチレン変性ポリビニルアルコール（クラレ製「ＲＳ２１１７」）を固形付着量１．４ｇ／ｍ2付着させるように調整した以外は、実施例１と同様の条件で製造し、実施例１５の剥離紙用原紙を製造した。得られた剥離紙用原紙の王研式透気度は、５９００秒であった。
【００４７】
（実施例１６）
サイズプレス前において２本の金属ロールよりなるカレンダー１基で加圧処理した以外は、実施例１と同様の条件で製造し、実施例１６の剥離紙用原紙を製造した。得られた剥離紙用原紙の王研式透気度は、５２５０秒であった。
【００４８】
（実施例１７）
サイズプレス前において２本の金属ロールよりなるカレンダー１基で加圧処理し、重合度１７００、エチレン変性ポリビニルアルコール（クラレ製「ＲＳ２１１７」）を固形付着量１．４ｇ／ｍ2付着させるように調整した以外は、実施例１と同様の条件で製造し、実施例１７の剥離紙用原紙を製造した。得られた剥離紙用原紙の王研式透気度は、５８５０秒であった。
【００４９】
（実施例１８）
ウエットプレス部において、２段の通常のウエットプレスを行い、シュープレスで１段ウエットプレス処理し、更に、サイズプレス前の乾燥工程において１基のスムーサーで加圧処理した以外は、実施例１と同様の条件で製造し、実施例１８の剥離紙用原紙を製造した。得られた剥離紙用原紙の王研式透気度は、５５００秒であった。
【００５０】
（実施例１９）
ウエットプレス部において、２段の通常のウエットプレスを行い、シュープレスで１段ウエットプレス処理し、更に、サイズプレス前の乾燥工程において１基のスムーサーで加圧処理し、重合度１７００、エチレン変性ポリビニルアルコール（クラレ製「ＲＳ２１１７」）を固形付着量１．４ｇ／ｍ2付着させるように調整した以外は、実施例１と同様の条件で製造し、実施例１９の剥離紙用原紙を製造した。得られた剥離紙用原紙の王研式透気度は、６３００秒であった。
【００５１】
（比較例１）
広葉樹漂白クラフトパルプをフリーネス（ＣＳＦ）が４５０ｍｌになるように叩解した以外は、実施例１と同様の条件で製造し、比較例１の剥離紙用原紙を製造した。得られた剥離紙用原紙の王研式透気度は、２５００秒であった。
【００５２】
（比較例２）
広葉樹漂白クラフトパルプをフリーネス（ＣＳＦ）が２００ｍｌになるように叩解した以外は、実施例１と同様の条件で製造し、比較例２の剥離紙用原紙を製造した。得られた剥離紙用原紙の王研式透気度は、３６００秒であった。
【００５３】
（比較例３）
剥離紙用原紙の坪量を９０ｇ／ｍ2に調整した以外は、実施例１と同様の条件で製造し、比較例３の剥離紙用原紙を製造した。得られた剥離紙用原紙の王研式透気度は、２０００秒であった。
【００５４】
（比較例４）
重合度５７０、完全ケン化型ポリビニルアルコール（クラレ製「ＯＴＰ５」）を固形付着量２．８ｇ／ｍ2付着させるように調整した以外は、実施例１と同様の条件で製造し、比較例４の剥離紙用原紙を製造した。得られた剥離紙用原紙の王研式透気度は、２２００秒であった。
【００５５】
（比較例５）
重合度３５００、部分ケン化型ポリビニルアルコール（クラレ製「ＰＶＡ２３５」）を固形付着量１．４ｇ／ｍ2付着させるように調整した以外は、実施例１と同様の条件で製造し、比較例５の剥離紙用原紙を製造した。得られた剥離紙用原紙の王研式透気度は、２８００秒であった。
【００５６】
以上のようにして得られた剥離紙用原紙の透気度、シリコーン剥離剤のバリアー性、および原紙のうねりを評価した結果を表１に示す。尚、各評価は下記に示す方法にて行った。
【００５７】
［透気度］
本発明の剥離紙用原紙の透気度については、旭精工株式会社製王研式  透気度・平滑度試験機  ＥＹＯ型を使って、紙パルプ技術協会規格「Ｊ．ＴＡＰＰＩ  Ｎｏ．５Ｂ」に従って、測定を行った。
【００５８】
［バリアー性］
本発明の剥離紙用原紙のバリアー性については、東洋インキの有機溶剤用インキ「ＰＰＣＺ３９藍」をトルエンで３０倍に希釈し、その希釈液を平型の筆（刷毛部の広さ１ｃｍ）で剥離紙用原紙表面に１５ｃｍの長さ塗布する。塗布した面の裏側を目視で検査し、下記の判断基準に従って、ランク付けを行った。実使用に耐えうるのは、「２」以上である。
「１」：裏面に全面に無数の斑点が見られる。
「２」：裏面に１ｃｍ×１５ｃｍの塗布面の中に、１０点前後の斑点が見られる。
「３」：裏面に１ｃｍ×１５ｃｍの塗布面の中に、斑点は０〜１点である。
「４」：裏面に１ｃｍ×１５ｃｍの塗布面に中に、斑点は見られない。塗布面の青味の
濃度と、裏面から見た場合の塗布面の青味と同じレベルであった。
「５」：裏面に１ｃｍ×１５ｃｍの塗布面に中に、斑点は見られない。塗布面の青味の
濃度が、裏面から見た場合の塗布面の青味に較べて濃い。
「６」：裏面に１ｃｍ×１５ｃｍの塗布面に中に、斑点は見られない。塗布面の青味の
濃度が高く、裏面から見た場合の塗布面の青味は、ほとんど見えない。
【００５９】
［うねり］
２５℃６５％ＲＨに７２時間調湿したＡ４サイズの剥離紙原紙を１０５℃２４時間乾燥した後に、水平な台の上に置き、原紙のうねり具合を目視で検査し、下記の判断基準に従って、ランク付けを行った。実使用に耐えうるのは、「２」以上である。
「１」：紙表面が大きくうねると同時に、カールも大きい。台の上に水平に置かれるこ
とはない。
「２」：紙表面に大きなうねり有り。台の上には、水平に紙が置かれる。
「３」：紙の端部のところに波うちが見られ、台の表面から紙の端部が浮き上がってい
る。
「４」：紙の端部のところには、波うちが見られない。紙の中央部でやや台の表面から          の浮き上がりがある。
「５」：紙表面にうねりは見られない。紙の端部には、わずかに、うねりがある。
「６」：紙表面にうねりは見られない。端部、紙の中央部にもうねりがなく平坦である。
【００６０】
【表１】
2006274479.tif 000002
【００６１】
〈結果評価〉
実施例１、２、３と比較例１、２を比較することで、本発明の剥離紙用原紙を構成するパルプ繊維の叩解度が、剥離紙用原紙の透気度に影響し、剥離剤に対するバリアー性、原紙のうねり具合に影響を与えることがわかる。その結果、パルプ繊維の叩解度をフリーネス２５０〜４００ｃｃ（ＣＳＦ）に調整することで、剥離剤に対するバリアー性と原紙のうねり具合が良好な剥離紙用原紙を提供することができることがわかる。
【００６２】
実施例１、４、５と比較例３を比較することで、本発明の剥離紙用原紙の剥離剤に対するバリアー性を調整する手段として坪量増が有効であることがわかる。また、実施例１、６，７を比較することで、剥離剤に対するバリアー性を調整する手段としてポリビニルアルコールの塗布量を上げることも有効であることがわかる。
【００６３】
実施例１〜５と比較例１〜３を比較することで、剥離紙用原紙の王研式透気度と剥離剤に対するバリアー性に相関性があり、王研式透気度が、３０００秒以上であれば、剥離剤に対するバリアー性が良好であることがわかる。
【００６４】
実施例１、８、９、１０、１１と比較例４、５を比較することで、重合度が１０００〜２５００の範囲のポリビニルアルコールを原紙表面に塗布することで、剥離剤に対するバリアー性を付与することができることがわかる。重合度が、１０００よりも小さいとバリアー性を付与するだけの充分な造膜性が発揮されない。一方、重合度が２５００よりも大きくなると、ポリビニルアルコールの塗布性が悪化し、バリアー性が不均一になることがわかる。
【００６５】
実施例１、７と実施例１０〜１２を比較することで、エチレン変性ポリビニルアルコールを原紙表面に塗布することで、バリアー性が向上することがわかる。
【００６６】
実施例６、実施例１０と実施例１３〜１５を比較することで、オンマシン塗工において、塗工機の前の乾燥工程において、原紙を加圧処理（スムーサー処理）することで、塗布前の原紙の緻密性が上がり、ポリビニルアルコールのバリアー性がより良化することがわかる。実施例６、実施例１０と実施例１６、１７を比較することで、塗工機前のカレンダー処理によっても同様に効果が得られることがわかる。
【００６７】
実施例１３、１５と実施例１８、１９を比較することで、ウエットプレス工程において、シュープレスを適用し、プレス工程での搾水性を上げることで、原紙の剥離剤に対するバリアー性が良化するとともに、原紙の寸法安定性が良化し、原紙のうねり程度が良化することがわかる。
【００６８】
以上の結果から、第１の発明として、パルプ成分として、カナデイアンスタンダードフリーネスが、フリーネス２５０〜４００ｃｃ（ＣＳＦ）に叩解処理されたパルプ繊維を使って抄紙され、オンマシン塗工で、重合度１０００〜２５００のポリビニルアルコールを塗布した後に、乾燥・平滑化処理が施されて製造された原紙で、その原紙の王研式透気度が、３０００秒以上に調整すること、第２の発明として、原紙表面に塗布するポリビニルアルコールとしてエチレン変性ポリビニルアルコールを使うこと、第３の発明として、第１の発明、および第２の発明において、オンマシン塗工で紙表面にポリビニルアルコールを塗布する前に、抄紙工程のウエットプレス工程から塗工工程の間のいずれかで、ロールとロールの間で原紙が加圧処理すること、更に望ましくは、第４の発明として、第３の発明において、抄紙工程のウエットプレス工程において、シュープレスを使って湿紙がプレス処理することにより、剥離剤の塗布性に優れ、加温処理時におけるボコツキのない形態安定性に優れた剥離紙用原紙を安定的に提供することができることがわかる。
【産業上の利用可能性】
【００６９】
本発明の剥離紙用原紙は、シリコーン系の剥離剤を塗布してなる剥離紙の原紙として利用でき、良好な剥離性を有し、加工時、加工後におけるうねりの少ない剥離紙を効率良く生産する事を可能とする。